(57)【特許請求の範囲】
【請求項１】
ジグリシジルエーテル（ａ１）と、レゾルシノールとハイドロキノン及びカテコールの中から選ばれる少なくとも１種のフェノール類（ａ２）とを、ジグリシジルエーテル（ａ１）とフェノール類（ａ２）との両成分の固形分合計質量を基準にして、ジグリシジルエーテル（ａ１）が６０〜８５質量％及びフェノール類（ａ２）が１５〜４０質量％の割合で反応させる工程を含む方法により得られる、樹脂中に下記式（１）で表されるベンゼンジエーテル構造を有する変性エポキシ樹脂（Ａ）と、
架橋剤（Ｂ）と
を含有するカチオン電着塗料。
【化１】
0005546121.tif 000013
【請求項２】
変性エポキシ樹脂（Ａ）が、アミノ基含有化合物により導入されたアミノ基を有するアミノ基含有変性エポキシ樹脂（Ａ１）である請求項１に記載のカチオン電着塗料。
【請求項３】
架橋剤（Ｂ）が、分子中にｍ−キシリレン構造を有する化合物であることを特徴とする請求項１又は２項に記載のカチオン電着塗料。
【請求項４】
変性エポキシ樹脂（Ａ）と架橋剤（Ｂ）の固形分合計１００質量部に対して、層状顔料（Ｃ）を０．１〜１００質量部含有することを特徴とする請求項１〜３のいずれか１項に記載のカチオン電着塗料。
【請求項５】
ビスマス化合物をさらに含有する、請求項１〜４のいずれか１項に記載のカチオン電着塗料。
【請求項６】
合金化溶融亜鉛めっき鋼板を塗装するためのカチオン電着塗料である、請求項１〜５のいずれか１項に記載のカチオン電着塗料。
【請求項７】
請求項１〜６のいずれか１項に記載のカチオン電着塗料を塗装してなる塗装物品。
【発明の詳細な説明】
【技術分野】
【０００１】
本発明は、酸素透過阻止能に優れる塗膜を形成できる塗料組成物に関し、該塗料組成物を用いた防食性に優れる塗装物品に関する。
【背景技術】
【０００２】
塗料組成物の中でも、特にカチオン電着塗料は、塗装作業性が優れ形成した塗膜の防食性が良好なことから、これらの性能が要求される自動車ボディなどの導電性金属製品の下塗り塗料として広く使用されている。
【０００３】
最近では、自動車ボディの衝突安全性向上から袋構造部などにおいて補強部材が重なり合った構造が多く用いられ、そのような部位では電着塗装時の電流密度が低下することから電着塗膜が形成し難いため薄膜または未塗装となり、さらに腐食生成物質（水、塩分等）が構造的にたまり易いために腐食が促進され、自動車ボディの強度低下を招くことになる。
【０００４】
このように防食性、特に暴露耐食性の向上が重要な課題となってきたものの、単に塗料中に配合する可塑剤量を減少させてカチオン電着塗料の防食性を向上させると塗膜が硬くなり、経時での膜厚保持性、合金化溶融亜鉛めっき鋼板上の電着塗装適性及び仕上り性等を低下させる不具合が生じることがあった。
【０００５】
従来、レゾルシノールから誘導されたグリシジルエーテル部位を有するエポキシ樹脂やメタキシリレンジアミンから誘導されたグリシジルアミン部位を有するエポキシ樹脂から選ばれたエポキシ樹脂と、活性水素を有するアミン化合物とを反応させて得たポリアミン樹脂組成物、並びにブロックイソシアネートからなるカチオン電着塗料組成物であって、該樹脂組成物の硬化後に形成される「塗膜中に芳香環と窒素とを含む特定の骨格構造」を３０重量％以上含有することを特徴とするガスバリア性カチオン電着塗料用樹脂組成物が開示されている（特許文献１）。
【０００６】
しかし、特許文献１に記載のガスバリア性カチオン電着塗料用樹脂組成物は、
樹脂組成物の硬化後に形成される「塗膜中に芳香環と窒素とを含む特定の骨格構造」を含むことによって、防食性、特に暴露耐食性に優れるが、合金化溶融亜鉛めっき鋼板上の電着塗装適性が不十分であった。
【特許文献１】特開２００４−５９８６６号公報
【発明の開示】
【発明が解決しようとする課題】
【０００７】
本発明は、酸素透過阻止能に優れる塗膜を形成できる塗料組成物を提供することを目的とする。
【０００８】
さらには、本発明は、該塗料組成物をカチオン電着塗料とした場合に、防食性、特に暴露耐食性に優れ、かつ合金化溶融亜鉛めっき鋼板上の電着塗装適性や仕上り性が良好な塗装物品を提供することを目的とする。
【課題を解決するための手段】
【０００９】
上記課題を解決するために鋭意検討した結果、ジグリシジルエーテル（ａ１）と、レゾルシノールとハイドロキノン及びカテコールの中から選ばれる少なくとも１種のフェノール類（ａ２）とを反応させてなる、樹脂中にベンゼンジエーテル構造を有することを特徴とする変性エポキシ樹脂（Ａ）と、架橋剤（Ｂ）とを含有する塗料組成物が、酸素透過阻止能に優れた塗膜を形成できることを見出し、本発明を完成するに至った。
【００１０】
本発明は、以下の塗料組成物及び塗装物品を提供するものである。
【００１１】
項１．  ジグリシジルエーテル（ａ１）と、レゾルシノールとハイドロキノン及びカテコールの中から選ばれる少なくとも１種のフェノール類（ａ２）とを反応させてなる、樹脂中に下記式（１）で表されるベンゼンジエーテル構造を有する変性エポキシ樹脂（Ａ）と、架橋剤（Ｂ）を含有する塗料組成物。
【００１２】
【化１】
0005546121.tif 000002
項２．  変性エポキシ樹脂（Ａ）が、アミノ基含有化合物を有するアミノ基含有変性エポキシ樹脂（Ａ１）である項１に記載の塗料組成物。
項３．  架橋剤（Ｂ）が、分子中にｍ−キシリレン構造を有する化合物であることを特徴とする項１又は２項に記載の塗料組成物。
【００１３】
項４．  変性エポキシ樹脂（Ａ）と架橋剤（Ｂ）の固形分合計１００質量部に対して、層状顔料（Ｃ）を０．１〜１００質量部含有することを特徴とする項１〜３のいずれか１項に記載の塗料組成物。
項５．  塗料組成物が、カチオン電着塗料である項１〜４のいずれか１項に記載の塗料組成物。
【００１４】
項６．  項１〜５のいずれか１項に記載の塗料組成物を塗装してなる塗装物品。
【発明の効果】
【００１５】
本発明の塗料組成物から得られる塗膜は、防食性、特に暴露耐食性に優れ、塗料組成物がカチオン電着塗料である場合には、合金化溶融亜鉛めっき鋼板上の電着塗装適性（耐ピンホール性）や仕上り性が良好な塗装物品を提供できる。
理由としては、本発明の塗料組成物から得られる塗膜は、腐食生成物質（例えば、水、酸素イオン、塩素イオン）の塗膜透過抑制に優れ、このことから防食性、特に暴露耐食性の向上に有効である。
【００１６】
詳しくは、フェノール類（ａ２）として、レゾルシノールとハイドロキノン及びカテコールから選ばれる少なくとも１種を用いる変性エポキシ樹脂（Ａ）は、従来のビスフェノールＡ型エポキシ樹脂よりも柔軟且つ稠密な分子構造を有し、かつ該樹脂（Ａ）の製造が容易で塗料安定性にも優れる為、仕上り性が良好な塗装物品を経時に亘って提供できる。
特に、変性エポキシ樹脂（Ａ）の中でもアミノ基含有変性エポキシ樹脂（Ａ１）は、分子量分布が狭くかつ水分散基であるアミノ基が樹脂分子末端に局在化している。この為に、低中和適性（中和剤の量が少なくても水分散性に優れ、かつ水分散後のエマルションの安定性が良好）に優れ、合金化溶融亜鉛めっき鋼板上の電着塗装適性（耐ピンホール性）が良好な塗膜を得ることができる。
【発明を実施するための最良の形態】
【００１７】
本発明の塗料組成物は変性エポキシ樹脂（Ａ）と、架橋剤（Ｂ）とを樹脂成分として含有することを特徴とする。以下、詳細に述べる。
［変性エポキシ樹脂（Ａ）］
変性エポキシ樹脂（Ａ）は、ジグリシジルエーテル（ａ１）と、レゾルシノールとハイドロキノン及びカテコールの中から選ばれる少なくとも１種のフェノール類（ａ２）とを反応させてなる、樹脂中に下記式（１）で表されるベンゼンジエーテル構造を有することを特徴とする樹脂である。
【００１８】
【化２】
0005546121.tif 000003
ジグリシジルエーテル（ａ１）：
ジグリシジルエーテル（ａ１）は、２官能フェノール化合物とエピクロルヒドリンとの反応により得られる１分子中に２個のエポキシ基を有する化合物である。
【００１９】
上記２官能フェノール化合物としては、それ自体既知のものを使用することができ、そのようなポリフェノール化合物の例としては、ビス（４−ヒドロキシフェニル）−２，２−プロパン［ビスフェノールＡ］、４，４−ジヒドロキシベンゾフェノン、ビス（４−ヒドロキシフェニル）メタン［ビスフェノールＦ］、ビス（４−ヒドロキシフェニル）−１，１−エタン、ビス（４−ヒドロキシフェニル）−１，１−イソブタン、ビス（４−ヒドロキシ−ｔｅｒｔ−ブチル−フェニル）−２，２−プロパン、ビス（２−ヒドロキシナフチル）メタン、テトラ（４−ヒドロキシフェニル）−１，１，２，２−エタン、４，４−ジヒドロキシジフェニルスルホン（ビスフェノールＳ）などを挙げることができる。
【００２０】
また、２官能フェノール化合物とエピクロルヒドリンとの反応により得られるエポキシ樹脂としては、長期耐食性、例えば耐ばくろ性の観点から、中でも、ビスフェノール型エポキシ樹脂、特にビスフェノールＡから誘導される下記式（２）で示されるものが好適である。
【００２１】
【化３】
0005546121.tif 000004
（式（２）中、ｎ＝０〜２で示されるものが好適である）
上記エポキシ樹脂は、一般に４００〜１００,０００、好ましくは６００〜６０,０００、さらに好ましくは８００〜２０,０００の範囲内の数平均分子量（注１）、一般に１８０〜７０,０００、好ましくは２４０〜４０,０００、さらに好ましくは３００〜１５,０００の範囲内のエポキシ当量を有することができる。このようなエポキシ樹脂の市販品としては、例えば、ジャパンエポキシレジン株式会社からｊＥＲ８２８ＥＬ、ｊＥＲ１００２、ｊＥＲ１００４、ｊＥＲ１００７などの商品名で販売されているものが挙げられる。
（注１）数平均分子量：ＪＩＳ  Ｋ  ０１２４−８３に記載の方法に準じ、分離カラムとして「ＴＳＫ  ｇｅｌ  Ｇ４０００ＨＸＬ」、「ＴＳＫ  ｇｅｌ  Ｇ３０００ＨＸＬ」、「ＴＳＫ  ｇｅｌ  Ｇ２５００ＨＸＬ」、「ＴＳＫ  ｇｅｌ  Ｇ２０００ＨＸＬ」（東ソー株式会社製）の４本を用いて、溶離液としてＧＰＣ用テトラヒドロフランを用いて４０℃及び流速１．０ｍｌ／分において、ＲＩ屈折計で得られたクロマトグラムと標準ポリスチレンの検量線から求めた。
【００２２】
フェノール類（ａ２）：
一方、フェノール類（ａ２）としては、ハイドロキノン、カテコール、レゾルシノールを挙げることができる。
【００２３】
フェノール類（ａ２）は、本発明の課題である防食性、合金化溶融亜鉛めっき鋼板上の電着塗装適性（耐ピンホール性）及び仕上り性等を満足する為に、特に有用な化合物である。これらの塗膜性能の中でも、防食性、特に暴露耐食性の点からハイドロキノンが好ましい。なお、上記の化合物は、１種類でも用いることもできるし、２種類以上を併用することも可能である。
【００２４】
なお、変性エポキシ樹脂（Ａ）の製造は、ジグリシジルエーテル（ａ１）とフェノール類（ａ２）、必要に応じてポリフェノール化合物を配合し、反応触媒として、ジエチルアミン、ジブチルアミン、ジエタノールアミン、ジプロパノールアミン、メチルエタノールアミンのような２級アミン、ジメチルベンジルアミン、トリブチルアミンのような３級アミン、テトラエチルアンモニウムブロマイド、テトラブチルアンモニウムブロマイドのような４級アンモニウム塩などの存在下、適宜に溶剤を加え、反応温度としては８０〜２００℃、好ましくは９０〜１８０℃、反応時間として１〜６時間程度、好ましくは１〜５時間程度行うことができる。
上記ポリフェノール化合物としては、それ自体既知のものを使用することができ、そのようなポリフェノール化合物の例としては、ビス（４−ヒドロキシフェニル）−２，２−プロパン［ビスフェノールＡ］、４，４−ジヒドロキシベンゾフェノン、ビス（４−ヒドロキシフェニル）メタン［ビスフェノールＦ］、ビス（４−ヒドロキシフェニル）−１，１−エタン、ビス（４−ヒドロキシフェニル）−１，１−イソブタン、ビス（４−ヒドロキシ−ｔｅｒｔ−ブチル−フェニル）−２，２−プロパン、ビス（２−ヒドロキシナフチル）メタン、テトラ（４−ヒドロキシフェニル）−１，１，２，２−エタン、４，４−ジヒドロキシジフェニルスルホン（ビスフェノールＳ）、フェノールノボラック、クレゾールノボラックなどを挙げることができる。
【００２５】
上記の反応に用いる溶剤としては、例えば、トルエン、キシレン、シクロヘキサン、ｎ−ヘキサンなどの炭化水素系；酢酸メチル、酢酸エチル、酢酸ブチルなどのエステル系；アセトン、メチルエチルケトン、メチルイソブチルケトン、メチルアミルケトンなどのケトン系；ジメチルホルムアミド、ジメチルアセトアミドなどのアミド系；メタノール、エタノール、ｎ−プロパノール、ｉｓｏ−プロパノールなどのアルコール系；フェニルカルビノール、メチルフェニルカルビノールなどの芳香族アルキルアルコール類；エチレングリコールモノブチルエーテル、ジエチレングリコールモノエチルエーテルなどのエーテルアルコール系化合物あるいはこれらの混合物などが挙げられる。
【００２６】
なおジグリシジルエーテル（ａ１）とフェノール類（ａ２）の割合は、両成分の固形分合計質量を基準にして、ジグリシジルエーテル（ａ１）が５０〜９０質量％、好ましくは６０〜８５質量％、フェノール類（ａ２）が１０〜５０質量％、好ましくは１５〜４０質量％が、防食性や合金化溶融亜鉛めっき鋼板上の電着塗装適性の為に好ましい。適宜に加えることができるその他のポリフェノール化合物類は、目的とする塗膜性能に応じて使用することができる。このようにして得られた変性エポキシ樹脂（Ａ）は、エポキシ当量５００〜３，０００、好ましくは８００〜２，５００のエポキシ当量を有することが好適である。
【００２７】
［アミノ基含有変性エポキシ樹脂（Ａ１）］
本発明の塗料組成物に用いる変性エポキシ樹脂（Ａ）には、アミノ基含有化合物（ａ３）を有するアミノ基含有変性エポキシ樹脂（Ａ１）も含まれ、カチオン電着塗料の樹脂成分として好適に用いることができる。
【００２８】
なお、アミノ基含有化合物（ａ３）は、変性エポキシ樹脂にアミノ基を導入するためのカチオン性付与成分であり、エポキシ基と反応する活性水素を少なくとも１個含有するものが用いられる。
【００２９】
このような目的で使用されるアミノ基含有化合物（ａ３）としては、例えば、モノメチルアミン、ジメチルアミン、モノエチルアミン、ジエチルアミン、モノイソプロピルアミン、ジイソプロピルアミン、トリイソプロピルアミン、モノブチルアミン、ジブチルアミンなどのモノ−、もしくはジ−アルキルアミン；モノエタノールアミン、ジエタノールアミン、モノ（２−ヒドロキシプロピル）アミン、ジ（２−ヒドロキシプロピル）アミン、トリ（２−ヒドロキシプロピル）アミン、モノメチルアミノエタノール、モノエチルアミノエタノールなどのアルカノールアミン；エチレンジアミン、プロピレンジアミン、ブチレンジアミン、ヘキサメチレンジアミン、テトラエチレンペンタミン、ペンタエチレンヘキサミン、ジエチルアミノプロピルアミン、ジエチレントリアミン、トリエチレンテトラミンなどのアルキレンポリアミン及びこれらのポリアミンのケチミン化物；エチレンイミン、プロピレンイミンなどのアルキレンイミン；ピペラジン、モルホリン、ピラジンなどの環状アミンなどが挙げられる。
【００３０】
アミノ基含有変性エポキシ樹脂（Ａ１）におけるアミノ基含有化合物（ａ３）
の割合は、アミノ基含有変性エポキシ樹脂（Ａ１）の合計固形分質量を基準にして、アミノ基含有化合物（ａ３）が１０〜５０質量％、好ましくは１５〜４５質量％であることが、防食性と合金化溶融亜鉛めっき鋼板上の電着塗装適性の両立を得る為にも好ましい。
【００３１】
［架橋剤（Ｂ）］
本発明に従う塗料組成物は、変性エポキシ樹脂（Ａ）に、ポリイソシアネート化合物、ブロックポリイソシアネート化合物、アミノ樹脂などの架橋剤（Ｂ）と組合せて使用することにより、熱硬化性塗料組成物を調製することができる。
【００３２】
上記架橋剤（Ｂ）として使用できるポリイソシアネート化合物としては、公知のものを使用することができ、例えば、（ｏ−，ｍ−，ｐ−）トリレンジイソシアネート、（ｏ−，ｍ−，ｐ−）キシリレンジイソシアネート、フェニレンジイソシアネート、ジフェニルメタン−２，２’−ジイソシアネート、ジフェニルメタン−２，４’−ジイソシアネート、ジフェニルメタン−４，４’−ジイソシアネート、クルードＭＤＩ［ポリメチレンポリフェニルイソシアネート］、ビス（イソシアネートメチル）シクロヘキサン、テトラメチレンジイソシアネート、ヘキサメチレンジイソシアネート、メチレンジイソシアネート、イソホロンジイソシアネートなどの芳香族、脂肪族又は脂環族ポリイソシアネート化合物；これらのポリイソシアネート化合物の環化重合体又はビゥレット体；又はこれらの組合せを挙げることができる。
これらの中でも、特に、キシリレンジイソシアネート化合物、さらに好ましくはｍ−キシリレンジイソシアネート化合物を含む塗料組成物が、塗膜の酸素透過阻止能向上の為にも好ましい。
【００３３】
また、ブロックポリイソシアネート化合物は、ポリイソシアネート化合物とブロック剤との付加反応生成物であり、イソシアネート基がブロックされているものであり、かかるブロックポリイソシアネート化合物は常温において安定であるが、塗膜の焼付け温度（通常約１００〜約２００℃）に加熱した際、ブロック剤が解離して遊離のイソシアネート基を再生しうるものである。
【００３４】
このようなブロック剤としては、例えば、メチルエチルケトオキシム、シクロヘキサノンオキシムなどのオキシム系化合物；フェノール、パラ−ｔ−ブチルフェノール、クレゾールなどのフェノール系化合物；ｎ−ブタノール、２−エチルヘキサノールなどの脂肪族アルコール類；フェニルカルビノール、メチルフェニルカルビノールなどの芳香族アルキルアルコール類；エチレングリコールモノブチルエーテル、ジエチレングリコールモノエチルエーテルなどのエーテルアルコール系化合物；ε−カプロラクタム、γ−ブチロラクタムなどのラクタム系化合物；等が挙げられる。
上記アミノ樹脂としては、メラミン、尿素、ベンゾグアナミン、アセトグアナミン、ステログアナミン、スピログアナミン、ジシアンジアミド等のアミノ成分とアルデヒドとの反応によって得られるメチロール化アミノ樹脂が挙げられる。  上記反応に用いられるアルデヒドとしては、ホルムアルデヒド、パラホルムアルデヒド、アセトアルデヒド、ベンツアルデヒド等が挙げられる。また、上記メチロール化アミノ樹脂を適当なアルコールによってエーテル化したものをアミノ樹脂として使用することもできる。ここで、エーテル化に用いられるアルコールの例としては、メチルアルコール、エチルアルコール、ｎ−プロピルアルコール、イソプロピルアルコール、ｎ−ブチルアルコール、イソブチルアルコール、２−エチルブタノール、２−エチルヘキサノールなどが挙げられる。
【００３５】
本発明の塗料組成物における変性エポキシ樹脂（Ａ）と、架橋剤（Ｂ）との配合割合は、これら両成分の合計固形分重量を基準にして、変性エポキシ樹脂（Ａ）は、一般に５０〜８５質量％、好ましくは５５〜８０質量％、さらに好ましくは５５〜７８質量％、そして架橋剤（Ｂ）は一般に１５〜５０質量％、好ましくは２０〜４５質量％、さらに好ましくは２２〜４５質量％の範囲内とすることができる。また、キシリレンジイソシアネート化合物の使用量としては、変性エポキシ樹脂（Ａ）と架橋剤（Ｂ）の固形分合計１００質量部に対して、キシリレンジイソシアネート化合物が０．１〜３０質量％、好ましくは１〜２０質量％、さらに好ましくは５〜１５質量％がよい。ここで、変性エポキシ樹脂（Ａ）に基づくＯＨ基のモル数に対しては、架橋剤（Ｂ）に基づくＮＣＯ基のモル数が、ＮＣＯ基／ＯＨ基＝０．７〜１．１、好ましくは０．８〜１．０の範囲がよい。
【００３６】
本発明の塗料組成物には、変性エポキシ樹脂（Ａ）と、架橋剤（Ｂ）に加え、着色顔料、防錆顔料及び体質顔料などの顔料類を含有することができ、これらの顔料類は、あらかじめ微細粒子に分散した顔料分散ペーストとして加えて塗料組成物中に配合することができる。
このような顔料分散ペーストは、例えば、顔料分散用樹脂、中和剤及び顔料類を配合し、ボールミル、サンドミル、ペブルミル等の分散混合機中で分散処理して、顔料分散ペーストを調製できる。
上記顔料類としては、例えば、酸化チタン、カーボンブラック、ベンガラ等の着色顔料；クレー、マイカ、バリタ、炭酸カルシウム、タルク、シリカなどの体質顔料；リンモリブデン酸アルミニウム、トリポリリン酸アルミニウム、酸化亜鉛（亜鉛華）等の防錆顔料；を挙げることができる。
【００３７】
特に、体質顔料の中でも、層状顔料（Ｃ）を一定量含有することが、酸素透過阻止能の向上には好ましい。具体的には、モンモリロナイト、バイデライト、ノトロナイト、サポナイト、ヘクトライト、スチブンサイト及びベントナイトなどの中から選ばれる少なくとも１種が挙げられる。これらの層状顔料（Ｃ）は塗膜中において、腐食促進物質（例えば、Ｏ２、Ｃｌ−、Ｎａ＋）を遮断しかつ腐食促進物質を層状顔料（Ｃ）中に取り込んで保持する効果を有する。
【００３８】
なお塗料組成物における層状顔料（Ｃ）含有量としては、変性エポキシ樹脂（Ａ）と架橋剤（Ｂ）の固形分合計１００質量部に対して１〜１００質量部、特に５〜５０質量部の範囲であることが好適である。
【００３９】
さらに、腐食抑制又は防錆を目的として、塗料組成物として、ビスマス化合物を含有させることができる。上記ビスマス化合物としては、例えば、酸化ビスマス、水酸化ビスマス、塩基性炭酸ビスマス、硝酸ビスマス、ケイ酸ビスマス及び有機酸ビスマス等を用いることができる。また、塗膜硬化性の向上を目的として、ジブチル錫ジベンゾエート、ジオクチル錫オキサイド、ジブチル錫オキサイト゛等の有機錫化合物を配合することができる。また、顔料分散用樹脂としては、公知のものが使用でき、例えば水酸基及びカチオン性基を有する水酸基含有樹脂、界面活性剤等を使用できる。
【００４０】
カチオン電着塗料について
変性エポキシ樹脂（Ａ）としてアミノ基含有変性エポキシ樹脂（Ａ１）を含有するカチオン電着塗料は、該アミノ基含有変性エポキシ樹脂（Ａ１）と架橋剤（Ｂ）に、必要に応じて、界面活性剤や表面調整剤等の各種添加剤や有機溶剤等を十分に混合して調合樹脂とした後、上記調合樹脂を水溶性有機カルボン酸等で水溶化又は水分散化してエマルションを得る。
【００４１】
なお調合樹脂の中和には、一般的には、公知の酸を用いることができるが、中でも酢酸、ギ酸、乳酸又はこれらの混合物が好適である。次いで、エマルションに、前記顔料分散ペーストを加え、水で調整することによって調整することができる。
【００４２】
本発明の塗料組成物は、防食性、特に暴露耐食性が要求される塗装物品に好適に使用され、例えば、静電塗装、ロール塗装、電着塗装等で塗装する防食用塗料として使用することができる。
本発明の塗料組成物の被塗物は、冷延鋼板、合金化溶融亜鉛めっき鋼板、電気亜鉛めっき鋼板、電気亜鉛−鉄二層めっき鋼板、有機複合めっき鋼板、Ａｌ素材、Ｍｇ素材など、並びにこれらの金属板を必要に応じてアルカリ脱脂等の表面を洗浄化した後、リン酸塩化成処理、クロメート処理等の表面処理を行ったものが挙げられる。
【００４３】
特に、アミノ基含有変性エポキシ樹脂（Ａ１）と架橋剤（Ｂ）を含有するカチオン電着塗料は、防食性が良好であることに加え、合金化溶融亜鉛めっき鋼板上の電着塗装性や仕上り性に優れた塗装物品を提供することができる為、自動車ボディ、２輪車部品、家庭用機器、その他の機器等が挙げられ、金属であれば特に制限はなく使用できる。
【００４４】
なおカチオン電着塗装は、一般的には、脱イオン水等で希釈して固形分濃度が５〜４０重量％とし、さらにｐＨを５．５〜９．０の範囲内に調整した電着塗料組成物からなる電着浴を、通常、浴温１５〜３５℃に調整し、負荷電圧１００〜４００Ｖの条件で被塗物を陰極として通電することによって行うことができる。電着塗装後、通常、余分に付着したカチオン電着塗料を落とすために、限外濾過液（ＵＦ濾液）、逆浸透透過水（ＲＯ水）、工業用水、純水等で十分に水洗する。
電着塗膜の膜厚は、特に制限されるものではないが、一般的には、乾燥塗膜に基づいて５〜４０μｍ、好ましくは１２〜３０μｍの範囲内とすることができる。また、塗膜の焼き付け乾燥は、電着塗膜を電気熱風乾燥機、ガス熱風乾燥機などの乾燥設備を用いて、通常、塗装物表面の温度で１１０℃〜２００℃、好ましくは１４０〜１８０℃にて、時間としては１０分間〜１８０分間、好ましくは２０分間〜５０分間、電着塗膜を加熱して行う。上記焼付け乾燥により塗膜を硬化させることができる。
【実施例】
【００４５】
以下、製造例、実施例及び比較例により、本発明をさらに詳細に説明するが、本発明はこれに限定されるものではない。各例中の「部」は質量部、「％」は質量％を示す。
【００４６】
変性エポキシ樹脂（Ａ）の製造
製造例１  変性樹脂溶液Ｎｏ．１の製造例（実施例用）
温度計、還流冷却器、及び攪拌機を備えた内容積２リットルのフラスコに、ｊＥＲ８２８ＥＬ（注２）８４０部、ハイドロキノンを１６０部及びテトラブチルアンモニウムブロマイド０．８部を加え、１６０℃でエポキシ当量６５０になるまで反応させた。次に、エチレングリコールモノブチルエーテルを２５０部を加え、１２０℃で約１５分間攪拌し、樹脂固形分８０％の変性樹脂溶液Ｎｏ．１を得た。変性樹脂Ｎｏ．１は、数平均分子量（注１参照）１，３００であった。
【００４７】
製造例２〜４    変性樹脂溶液Ｎｏ．２〜Ｎｏ．４の製造例（実施例用）
表１の配合内容とする以外は、製造例１と同様にして変性樹脂溶液Ｎｏ．２〜Ｎｏ．４を得た。
【００４８】
比較製造例１    変性樹脂Ｎｏ．５の製造例（比較例用）
表１の配合内容とする以外は、製造例１と同様にして変性樹脂溶液Ｎｏ．５を得た。
【００４９】
比較製造例２    変性樹脂Ｎｏ．６の製造例（比較例用）
表１の配合内容とする以外は、製造例１と同様にして変性樹脂溶液Ｎｏ．６を製造したものの、樹脂粘度が著しく高い為、熱硬化型溶剤型塗料及びカチオン電着塗料の製造に供することができなかった。
【００５０】
【表１】
0005546121.tif 000005
（注２）ｊＥＲ８２８ＥＬ：ジャパンエポキシレジン株式会社製、商品名、ビスフェノールＡ型のジグリシジルエーテル、エポキシ当量１９０、数平均分子量３８０
（注３）ｊＥＲ８０６：ジャパンエポキシレジン株式会社製、商品名、ビスフェノールＦ型のジグリシジルエーテル、エポキシ当量１６５、数平均分子量３４０
（注４）ＥＸ２０１：ナガセケムテックス株式会社製、商品名、レゾルシノールジグリシジルエーテル、エポキシ当量１１７、数平均分子量２３５
アミノ基含有変性エポキシ樹脂（Ａ１）の製造
製造例５  アミノ基含有エポキシ樹脂溶液Ｎｏ．１の製造例（実施例用）
温度計、還流冷却器、及び攪拌機を備えた内容積２リットルのフラスコに、製造例１で得られた変性樹脂溶液Ｎｏ．１を１２５０部及びエチレングリコールモノブチルエーテルを５０部、ジエタノールアミンを１１３部及びジエチレントリアミンのメチルイソブチルケトンのケチミン化物８４部を加えて１２０℃で４時間反応させ、樹脂固形分８０％のアミノ基含有変性エポキシ樹脂であるアミン付加エポキシ樹脂溶液Ｎｏ．１溶液を得た。
【００５１】
アミン付加エポキシ樹脂溶液Ｎｏ．１の樹脂固形分は、アミン価８０ｍｇＫＯＨ／ｇ、数平均分子量約１，７００であった。
【００５２】
製造例６〜８  アミノ基含有エポキシ樹脂溶液Ｎｏ．２〜Ｎｏ．４の製造例
表２の配合内容とする以外は、製造例５と同様にしてアミノ基含有エポキシ樹脂溶液Ｎｏ．２〜Ｎｏ．４を得た。
【００５３】
【表２】
0005546121.tif 000006
比較製造例３
表３の配合内容とする以外は、製造例５と同様にしてアミノ基含有エポキシ樹脂溶液Ｎｏ．５を得た。
【００５４】
【表３】
0005546121.tif 000007
製造例９    架橋剤Ｎｏ．１の製造例
反応容器中に、イソホロンジイソシアネート２２２部及びメチルイソブチル
ケトン４４部を加え、５０℃に昇温した。この中にメチルエチルケトキシム１
７４部をゆっくり加えた後、６０℃に昇温した。この温度を保ちながら、経時
でサンプリングし、赤外線吸収スペクトル測定にて未反応のイソシアネートの
吸収がなくなったことを確認し、樹脂固形分が９０％の架橋剤Ｎｏ．１を得た。
【００５５】
製造例１０    架橋剤Ｎｏ．２の製造例
反応容器中に、ｍ−キシリレンジイソシアネート１８８部及びメチルイソブ
チルケトン４０部を加え、５０℃に昇温した。この中にメチルエチルケトキシム１７４部をゆっくり加えた後、６０℃に昇温した。この温度を保ちながら、経時でサンプリングし、赤外線吸収スペクトル測定にて未反応のイソシアネートの吸収がなくなったことを確認し、樹脂固形分が９０％の架橋剤Ｎｏ．２を得た。
【００５６】
熱硬化性溶剤型塗料の製造例
実施例１        熱硬化性塗料Ｎｏ．１の製造（実施例）
製造例１で得た固形分８０％の変性樹脂溶液Ｎｏ．１を３８部（樹脂固形分３０部）、酸化チタン１１部、カーボンブラック１部、硫酸バリウム４０部、炭酸カルシウム４０、酸化亜鉛８部、キシレン４８部を加えて１時間ペイントシェイカーで顔料分散し、さらに固形分８０％の変性樹脂溶液Ｎｏ．１を５０部（樹脂固形分４０部）、製造例９で得られた架橋剤Ｎｏ．１を３３部（樹脂固形分３０部）、ソルベッソ＃１００（注６）１３０部、ネオスタンＵ−１００（注７）１部を加えて、熱硬化性塗料Ｎｏ．１を得た。
【００５７】
実施例２〜６    熱硬化性塗料Ｎｏ．２〜Ｎｏ．６の製造（実施例）
表４の配合内容とする以外は、実施例１と同様にして熱硬化型塗料Ｎｏ．２〜Ｎｏ．６を得た。
【００５８】
比較例１        熱硬化性塗料Ｎｏ．７の製造（比較例）
表４の配合内容とする以外は、実施例１と同様にして熱硬化型塗料Ｎｏ．７を得た。
【００５９】
【表４】
0005546121.tif 000008
（注５）ＢＥＮＴＯＮＥ  ３８：エレメンティス株式会社製、商品名、テトラアルキルアンモニウムヘクトライト  
（注６）ネオスタンＵ−１００：日東化成株式会社製、商品名、ジブチル錫ジラウレート
（注７）ソルベッソ＃１００：エッソ石油株式会社製、商品名、芳香族炭化水素系溶剤
試験板の作成
実施例及び比較例で得た熱硬化性塗料を用い、パルボンド＃３０２０（日本パーカライジング株式会社製、商品名、リン酸亜鉛化成処理剤）を施した冷延鋼板（０．８ｍｍ×１５０ｍｍ×７０ｍｍ）を被塗物として乾燥膜厚２０μｍとなるようにバーコーター塗装し、１７０℃で２０分間加熱乾燥して試験板を作成した。得られた試験板を用いて実施した試験結果を表５に示す。
【００６０】
【表５】
0005546121.tif 000009
（注８）酸素透過係数：各熱硬化性塗料をブリキ板にバーコーター塗装し、１７０℃にて２０分間で加熱乾燥した乾燥膜厚３５μｍの塗膜を、水銀アマルガム法を用いて剥離した塗膜（５０×５０ｍｍ）を、酸素透過性測定装置（ＯＸＴＲＡＮ  ２／２１、商品名、モコン株式会社製）のセルに装着した。
【００６１】
次いで、上記酸素透過性測定装置を用いて、膜厚１μｍ（温度２５℃、相対湿度５０％）に換算した酸素透過係数（ｃｃ・μｍ／ｍ２・ｄａｙ・ａｔｍ）を求めた。
（注９）防食性：試験板の素地に達するように塗膜にカッターナイフでクロスカット傷を入れ、これをＪＩＳ Ｚ−２３７１に準じて、３５℃ソルトスプレー試験を８４０時間行い、カット部からの傷、フクレ幅及び一般部の塗面状態（ブリスター）によって以下の基準で評価した。
【００６２】
◎は、錆、フクレの最大幅がカット部より２．０ｍｍ以下（片側）
○は、錆、フクレの最大幅がカット部より２．０を超え、かつ３．０ｍｍ以下（片側）
△は、錆、フクレの最大幅がカット部より３．０ｍｍを超え、かつ３．５ｍｍ以下（片側）
×は、錆、フクレの最大幅がカット部より３．５ｍｍ（片側）を超える
カチオン電着塗料の製造例
製造例１１    エマルションＮｏ．１の製造例
製造例５で得られたアミノ基含有変性樹脂溶液Ｎｏ．１を８７．５部（固形分７０．０部）、製造例９で得られた架橋剤Ｎｏ．１を３３．３部（樹脂固形分３０．０部）を混合し、さらに１０％酢酸１３．０部を配合して均一に攪拌した後、脱イオン水１９２．０部を強く攪拌しながら約１５分間を要して滴下してエマルションＮｏ．１を得た。
【００６３】
製造例１２〜１６    エマルションＮｏ．２〜Ｎｏ．６の製造例
表６の配合内容とする以外は、製造例１１と同様にして、エマルションＮｏ．２〜Ｎｏ．６を得た。
【００６４】
比較製造例５    エマルションＮｏ．７の製造例
表６の配合内容とする以外は、製造例１１と同様にして、エマルションＮｏ．７を得た。
【００６５】
【表６】
0005546121.tif 000010
製造例１７      顔料分散用樹脂の製造例
ｊＥＲ８２８ＥＬ（注２参照）１０１０部に、ビスフェノールＡを３９０部、プラクセル２１２（ダイセル化学工業株式会社、商品名、ポリカプロラクトンジオール、重量平均分子量約１，２５０）２４０部及びジメチルベンジルアミン０．２部を加え、１３０℃でエポキシ当量が約１，０９０になるまで反応させた。
【００６６】
次に、ジメチルエタノールアミン１３４部及び濃度９０％の乳酸水溶液１５０部を加え、１２０℃で４時間反応させた。次いで、メチルイソブチルケトンを加えて固形分を調整し、固形分６０％のアンモニウム塩型エポキシ樹脂系の顔料分散用樹脂を得た。
【００６７】
製造例１８    顔料分散ペーストの製造例
固形分６０％のアンモニウム塩型エポキシ樹脂系の顔料分散用樹脂８．３部（固形分５部）、酸化チタン１４．５部、精製クレー７．０部、カーボンブラック０．３部、ジオクチル錫オキサイド１部、水酸化ビスマス１部及び脱イオン水２０．２部を加え、ボールミルにて２０時間分散し、固形分５５％の顔料分散ペーストを得た。
実施例７
製造例１１で得たエマルションＮｏ．１を３１２．５部（固形分１００．０部）、５５％の顔料分散ペーストを５２．４部（固形分２８．８部）、脱イオン水２７９．１部を加え、固形分２０％のカチオン電着塗料Ｎｏ．１を製造した。
【００６８】
実施例８〜１２
実施例１と同様にして、表７で示されるような配合内容にてカチオン電着塗料Ｎｏ．２〜Ｎｏ．６を製造した。
【００６９】
比較例２
実施例１と同様にして、表７で示されるような配合内容にてカチオン電着塗料Ｎｏ．２を製造した。
【００７０】
【表７】
0005546121.tif 000011
試験板の作成
実施例及び比較例で得た各カチオン電着塗料を用い、パルボンド＃３０２０（日本パーカライジング株式会社製、商品名、リン酸亜鉛化成処理剤）を施した冷延鋼板（０．８ｍｍ×１５０ｍｍ×７０ｍｍ）、又は同様の化成処理を施した合金化溶融亜鉛めっき鋼板（０．８ｍｍ×１５０ｍｍ×７０ｍｍ）を被塗物として乾燥膜厚が２０μｍとなるように電着塗装し、１７０℃で２０分間加熱乾燥して試験板を作成した。得られた試験板を用いて試験に供した試験結果を表８に示す。
【００７１】
【表８】
0005546121.tif 000012
（注１０）耐暴露性：上記防食性と同様の条件で作成した試験板に、ＷＰ−３００（関西ペイント株式会社製、水性中塗り塗料）を、硬化膜厚が２５μｍとなるようにスプレー塗装した後、電気熱風乾燥器で１４０℃で３０分焼き付けを行なった。
【００７２】
さらに、上記中塗塗膜上に、ネオアミラック６０００（関西ペイント株式会社製、上塗り塗料）を、硬化膜厚が３５μｍとなるようにスプレー塗装した後、電気熱風乾燥器で１４０℃で３０分間焼き付け、暴露試験板を作製した。
【００７３】
得られた暴露試験板上の塗膜に、素地に達するようにナイフでクロスカットキズを入れ、千葉県  千倉町（海岸部）で水平にて１年間暴露した後、ナイフ傷からの錆、フクレ幅によって以下の基準で評価した。
【００７４】
各評価については、錆又はフクレの最大幅が、
◎は、カット部から片側２ｍｍ未満、
○は、カット部から片側２ｍｍ以上、３ｍｍ未満、
△は、カット部から片側３ｍｍ以上、４ｍｍ未満、
×は、カット部から片側４ｍｍ以上、
を表している。
（注１１）合金化溶融亜鉛めっき鋼板の電着塗装適性：パルボンド＃３０２０（日本パーカライジング株式会社製、商品名、リン酸亜鉛処理剤）で化成処理した０．８×１５０×７０ｍｍの合金化溶融亜鉛めっき鋼板を電着塗料浴（３０℃）の陰極として浸漬し、２１０Ｖにて通電時間を調整して電着塗装して２０μｍの塗膜を得た。得られた塗膜を１７０℃で２０分間焼付け硬化を行った後のテストピースについて、１０ｃｍ×１０ｃｍ中のピンホールの数を数える。
【００７５】
◎は、ピンホールの発生なし、
○は、小さいピンホール（ガスヘコ）が１個発生が認められるが、中塗り塗膜にて隠蔽できる程度で問題なし。
【００７６】
△は、ピンホールが２〜５個発生、
×は、ピンホールが１０個以上発生を示す
（注１２）仕上り性：パルボンド＃３０２０（日本パーカライジング株式会社製、商品名、リン酸亜鉛処理剤）で化成処理した０．８×１５０×７０ｍｍの冷延鋼板を、各カチオン電着塗料に浸漬し、電着塗装を行って得た塗膜を熱風乾燥機によって１７０℃で２０分間焼き付けて、外板部の電着塗膜の表面粗度を、サーフテスト３０１（株式会社ミツトヨ製、商品名、表面粗さ測定機）でＲａ値を測定した。
【００７７】
◎は、Ｒａ値が０．２０未満
〇は、Ｒａ値が０．２０以上で、かつ０．３０未満
△は、Ｒａ値が０．３０以上で、かつ０．４０未満
×は、Ｒａ値が０．４０を越える
【産業上の利用可能性】
【００７８】
本発明の塗料組成物は、防食性、特に暴露耐食性に優れる塗装物品を提供できる。